FR 2563527 A1 19851031 FR 8406631 A 19840427 256352? La présente invention concerne une composition et un procédé dec prélaquage des métaux par application d'un revêtement a base de polychlorure de vinyle. On connaît déjà par le brevet américain N 3.514.312 le revêtement de surfaces métalliques par application d'un revêtement adhésif compatible avec un plastisol PVC, puis application à température ambiante d'une couche de plastisol fortement thixotropique, puis application d'une seconde couche de pastisol contenant une proportion plus importante de plastifiant, et en- fin chauffage de la surface pour réticuler les deux couches. Le plastisol utilisé est un polychlorure de vinyle contenant un plastifiant, une charge (CaC03), de l-'huile de soja époxydée et un stabilisant métallique. Il est également connu d'appliquer des revêtements alvéolaires en polychlorure de vinyle sur des substrats fibreux tels que des fibres naturelles ou synthéti- ques (brevets soviétiques N 465.952 et 802 327, demande de brevet néerlandais N 76/05548) ou du papier (demande de brevet japonais publié sous le N 55-114 557). En particulier ce dernier document décrit le revête- ment d'un substrat papier au moyen de 320g/m2 d'une composition de polychlo- rure de vinyle émulsion contenant un plastifiant, une charge, un colorant, un stabilisant et un agent gonflant. Toutefois l'application de revêtements alvéolaires en polychlorure de vinyle sur des substrats fibreux met en jeu des compositions de viscosité élevée, de l'ordre de 1 000 poises, qui se ré- vèlent totalement inadaptées pour résoudre le problème du prélaquage de revêtements alvéolaires sur des métaux. Le but de la présente invention consiste donc à définir des compo- sitions à base de polychlorure de vinyle aptes à l'application de revêtement alvéolaire sur des métaux, ainsi qu'un procédé d'application desdites compo- sitions. Pour atteindre le but précité la demanderesse propose comme premier objet de la présente invention une composition pour prélaquage des métaux comprenant au moins un polymère de chlorure de vinyle en poudre, au moins un plastifiant dudit polymère de chlorure de vinyle et au moins un agent capable de stabiliser ladite composition vis-à-vis de la chaleur et du rayonnement ultra-violet, caractérisé en ce qu'elle comprend en outre au moins un agent gonflant ou d'expansion et au moins un diluant capable d'a- juster la viscosité a 25 C de la composition, ladite viscosité étant mesurée au moyen d'un viscosimètre Brookfield RVT rotor N 5 à 20 tours/min., dans une gamme comprise entre 5 et 100 poises. Par polymère de chlorure de vinyle on entend non seulement les homopolymères du chlorure de vinyle mais aussi les copolymeres de chlorure de vinyle avec au moins un comonomère tel que, notamment, l'acétate de vinyle et le chlorure de vinylidène. Par plastifiant du polymère de chlorure de vinyle on entend notamment des phtalates d'al- cools ayant de 6 à 12 atomes de carbone, linéaires ou ramifiés, tels que les phtalates de 2-éthyl hexyle, d'isodécyle, etc. Les agents capables de stabi- liser la composition vis-a-vis de la chaleur et du rayonnement ultraviolet sont également des composés bien connus tels que notamment des dérivés orga- niques d'étain, de plomb, de baryum, de cadmium, de zinc, etc. Les agents gonflants ou d'expansion utilisables dans les composi- tions selon l'invention sont notamment l'azodicarbonamide, l'azo-bisisobu- tyronitrile et leurs dérivés. Enfin les diluants utilisables dans les compositions selon l'invention sont des solvants lourds et, de préférence, inodores tels que des alkylbenzènes dont la chaîne aliphatique possède au moins 8 atomes de carbone. Dans la.mesure o, cependant, on accepterait une odeur résiduelle après cuisson et expansion, on peut également utiliser comme diluants des hydrocarbures aliphatiques saturés, des coupes pétrolières de température d'ébullition comprise entre 150 et 300 C, du white-spirit, etc... Dans la plupart des applications, une composition préférée selon l'invention comprendra de 50 à 75 % en poids de polymère de chlorure de vi- nyle en poudre, de 25 à 48 % en poids de plastifiant, de 0,5 à 2 % en poids d'agent gonflant ou d'expansion, de 0,5 à 2 % en poids d'agent stabilisant et de 0,1 à 5 % en poids de diluant. Dans la plupart des applications des compositions selon l'invention, il est également souhaitable que la granulo- métrie moyenne de la poudre de polymère de chlorure de vinyle soit comprise entre 8 et 30 pm. La composition selon l'invention pourra, sans perdre son aptitude à l'application de revêtements alvéolaires sur métaux, comprendre en outre jusqu'à 15 % en poids d'au moins une charge minérale et/ou jusqu'à 2 % en poids d'au moins un stabilisateur de viscosité. Par charge minérale dans le cadre de la présente invention on entend notamment des charges minérales à faible surface spécifique telles que le carbonate de calcium, le talc, la silice, le kaolin calciné, les oxydes de zinc, d'aluminium, d'antimoine, etc. Par stabilisateur de viscosité on entend notamment des dérivés d'al- cools gras tels que des esters de polyols. La composition selon l'invention peut également comprendre en outre jusqu'à 3 % en poids d'au moins un régularisateur d'expansion et/ou (lorsqu'une coloration est désirée) au moins un pigment minéral ou organique. Par régularisateur d'expansion on entend notamment des agents tensio-actifs non-ioniques tels que par exemple des dérivés de polyols. La demanderesse propose comme second objet de la présente invention un procédé de prélaquage des métaux comprenant successivement les étapes de traitement de surface du métal, d'enduction et réticulation de de primaire, caractérisé en ce qu'il comprend en outre une étape d'enduction et de cuisson d'une composition telle que décrite précédemment. Dans la plupart des cas, la mise en oeuvre du procédé selon l'invention sera effectuée selon les conditions détaillées ci-après: - la cuisson de la composition de prélaquage sera effectuée à une températu- re comprise entre 175' et 215 C et/ou pendant une durée comprise entre 10 et 120 secondes. - l'enduction de la composition de prélaquage est effectuée à une vitesse comprise entre 5 et 60 mètres par minute et/ou à raison d'au moins 400 grammes de ladite composition par mètre carré de métal. Par traitement de surface du métal on entend, dans le cadre de la présente invention, l'une ou l'autre ou une combinaison des opérations sui- vantes, en elles-mêmes bien connues de l'homme de l'art: dégraissage, bros- sage, rinçage, phosphatation, chromatation, etc. Par primaire on entend une couche d'adhérence, également connue de l'homme de l'art, généralement à base de résines époxydiques ou phénoli- ques. Un exemple de primaire convenant particulièrement au procédé selon l'invention comprend au moins une résine acrylique thermoplastique, une ré- sine phénolique éventuellement étherifiée, une résine vinylique et éventuel- lement une résine époxy de haut poids moléculaire. Le primaire peut en outre comporter au moins un pigment opacifiant, tel que le dioxyde de titane, et/ou un pigment inhibiteur de corrosion tel que chromate et phosphate de zinc. Comme il est déjà connu, l'enduction du primaire peut être effectué notamment au moyen d'une vernisseuse à rouleaux fonctionnant en sens direct ou en sens inverse. Dans la plupart des cas, l'enduction de la composition de préla- quage est effectué, après refroidissement de la t le, au moyen d'une vernis- seuse à rouleaux fonctionnant en sens direct ou en sens inverse. La cuisson de la composition de prélaquage, provoquant la gélification des particules de polymère de chlorure de vinyle par le plastifiant puis leur fusion, peut être effectuée selon les deux variantes suivantes. Dans la première va- riante, la cuisson a lieu à une température telle qu'il y a seulement fusion des particules de polymère de chlorure de vinyle et formation d'un film con- tinu compact. Dans la seconde variante, la cuisson a lieu à une température telle qu'il y ait à la fois fusion des particules de polychlorure de vinyle et décomposition de l'agent gonflant provoquant l'expansion de la composi- tion de prélaquage pour former un revêtement alvéolaire. Cette double possibilité pour la cuisson permet de réaliser la mise en oeuvre de la composition selon l'invention soit instantanément soit après une période de stockage des pièces métalliques prélaquées, selon les besoins. L'application de la composition de prélaquage peut aussi être effectuée par d'autres procédés conventionnels tels que pistolet pneumatique, pistolet sans air, enduction à la racle. Le cas échéant le procédé selon l'invention pourra comporter, après enduction et avant expansion de la composition de prélaquage, une étape d'enduction d'une composition de plastisol à base de polychlorure de vinyle; dans ce cas l'expansion de la composition de prélaquage et la cuisson de la composition de plastisol peuvent être effectuées simulta- nément. Facultativement le procédé selon l'invention pourra comporter, après la cuisson de la composition de prélaquage, une étape de gravure et/ou embossage du revêtement alvéolaire pour obtenir l'aspect de surface désiré. En dernière éeape, la pièce métallique est refroidie par des jets d'air comprimé ou d'eau. Le cas échéant, la tôle métallique plate prélaquée passe ensuite entre des galets formeurs pour obtenir des angles, des tubes ar- rondis, etc. Un troisième objet de la présente invention est constitué par une pièce en tole métallique revêtue d'au moins une couche de primaire d'adhé- rence, alle-même revêtue d'au moins une couche de prélaquage, caractérisée en ce que la couche de prélaquage est une couche expansée obtenue à partir d'une composition telle que décrite précédemment. La pièce en tole selon l'invention peut être constituée notamment en un métal choisi parmi l'acier, l'acier galvanisé, l'aluminium et leurs alliages; elle peut avoir une épaisseur quelconque, souvent comprise entre 0,2 et 2 mm. Les pièces en tôles prélaquées selon l'invention trouvent des usages variés, notamment dans l'industrie du bâtiment, en raison de leurs qualités décoratives et d'isolation phonique et thermique: elles peuvent par exemple être utilisées dans des cabines téléphoniques, salles de musique, intérieurs de caravanes, etc... EXEMPLE 1 On prépare une composition de prélaquage en mélangeant (toutes les proportions sont exprimées en poids): - 55,2 % d'une poudre de polychlorure de vinyle de granulométrie moyenne 15 Mm, commercialisée par la société ATOCHEM sous le nom LUCOVYL PB 1202. - 30,4 % d'un phtalate de linévol commercialisé par la société SHELL sous l'appellation DL 711 P. - 0,7 % d'un carboxylate d'étain commercialisé sous le nom IRGASTAB T 633. - 0,6 % d'un dérivé de cadmium et zinc commercialisé par la société HAAGEN CHEMIE sous le nom HAROCHEM KZ 15 L. - 1,1 % d'azodicarbonamide. - 0,7 % d'un stabilisateur de viscosité commercialisé par la société HENKEL sous l'appellation DEPLASTOL. - 5,6 % d'un carbonate de calcium commercialisé par la société OMYA sous l'appellation DURCAL 5. - 2 % d'un pigment. - 1,6 % d'un régularisateur d'expansion commercialisé par la société C.F.P.I. sous le nom GALORYL PL 386. - 2,1 % d'un diluant commercialisé par la société SHELL sous le nom SHELLFLEX 80. La viscosité de la composition ainsi obtenue, mesurée au moyen d'un viscosimètre Brookfield RVT rotor n 5 à 20 tours/min, est égale à 15 poises. EXEMPLE 2 On procède au prélaquage d'un feuillard d'acier d'épaisseur 1 mm en commençant par un traitement de surface du métal selon les méthodes bien connues de dégraissage, brossage, rinçage, phosphatation et chromatation. On fait passer le feuillard ainsi traité par un poste d'enduction de primaire comprenant une vernisseuse à rouleaux de façon à obtenir une couche de primaire d'adhérence d'épaisseur 6 m environ. Le primaire utilisé est une composition comprenant 48 % en poids de résine acrylique, 9,5 % en poids de résine phénolique, 3 % en poids de résine vinylique, 13 % en poids d'alcool isopropylique, 21,5 % en poids de diacétone alcool, 3 % en poids de dioxyde de titane et 2 % en poids de chromate de strontium. Aprèes séchage et réticulation du primaire a 220 C, on refroidit la tôle puis on la fait passer par un poste d'enduction de la composition de prélaquage. La composition décrite a l'exemple 1 est aussi enduite sur le métal à raison de 650 grammes environ par mètre carré et à une vitesse de 30 mètres par minute. Après enduction de ladite composition, on fait' passer la tale prélaquée par un poste de cuisson o la température de la tôle atteint 204 C et dans lequel la chaleur provoque à la fois la fusion des particules de polychlorure de vinyle et l'expansion de la composition de prélaquage pour former un revêtement alvéolaire. Après cette étape de cuisson, on refroidit la tôle par des jets d'air comprimé. La tôle ainsi obtenue est prête à être enroulée en bobine ou bien encore transformée pour lui donner les formes les plus variées en fonction des usages prévus. REVENDICATIONS 1. Composition pour prélaquage des métaux comprenant au moins un polymère de chlorure de vinyle en poudre, au moins un plastifiant dudit polymère de chlorure de vinyle et au moins un agent capable de stabiliser ladite composition vis-à-vis de la chaleur et du rayonnement ultra-violet, caractérisé en ce qu'elle comprend en outre au moins un agent gonflant ou d'expansion et au moins un diluant capable d'ajuster la viscosité a 25 C de la composition, ladite viscosité étant mesurée au moyen d'un viscosimètre Brookfield RVT rotor N 5 à 20 tours/min., dans une gamme comprise entre 5 et 100 poises. 2. Composition selon la revendication 1, caractérisée en ce qu'elle comprend de 50 à 75 % en poids de polymère de chlorure de vinyle en poudre, de 25 à 48 % en poids de plastifiant, de 0,5 à 2 % en poids d'agent gonflant ou d'expansion, de 0,5 à 2 % en poids d'agent stabilisant et de 0,1 à 5 % en poids de diluant. 3. Composition selon l'une des revendications 1 et 2, caractérisée en ce qu'elle comprend en outre jusqu'à 15 % en poids d'au moins une charge minérale. 4. Composition selon l'une des revendications 1 à 3, caractérisée en ce qu'elle comprend en outre jusqu'à 2 % en poids d'au moins un stabilisateur de viscosité. 5. Composition selon l'une des revendications i à 4, caractérisée en ce qu'elle comprend en outre jusqu'à 3 % en poids d'au moins un régularisateur d'expansion. 6. Composition selon l'une des revendications 1 à 5, caractérisée en ce que le polymère de chlorure de vinyle en poudre est choisi parmi les homopolymères de chlorure de vinyle et les copolymères de chlorure de vinyle avec au moins un comonomère choisi parmi l'acétate de vinyle et le chlorure de vinylidène. 7. Composition selon l'une des revendications 1 à 6, caractérisée en ce qu'elle comprend en outre au moins un pigment minéral ou organique. 8. Composition selon l'une des revendications 1 à 7, caractérisé en ce que la granulométrie moyenne de la poudre de polymère de chlorure de vinyle est comprise entre 8 et 30 m. 9. Procédé de prélaquage des métaux comprenant successivement les étapes de traitement de surface du métal, d'enduction et réticulation de cuisson primaire, caractérisé en ce qu'il comprend en outre une étape d'enduction et de cuisson d'une composition selon le revendication 1. 10. Procédé selon la revendication 9, caractérisé en ce que la cuisson de la composition de prélaquage est effectuée à une température comprise entre 175 et 215 C. 11. Procédé selon l'une des revendications 9 et 10, caractérisée en ce que l'enduction de la composition de prélaquage est effectuée à une vitesse comprise entre 5 et 60 metres/min. 12. Procédé selon l'une des revendications 9 à 11, caractérisé en ce que la cuisson de la composition de prélaquage est effectuée pendant une durée comprise entre 10 et 120 secondes. 13. Procédé selon l'une des revendications 9 à 12, caractérisé en ce que l'enduction de la composition de prélaquage est effectuée à raison d'au moins 400 grammes de ladite composition par mètre carré de métal. 14. Pièce en tôle métallique revêtue d'au moins une couche de primaire d'adhérence, ladite couche de primaire d'adhérence étant elle-même revêtue d'au moins une couche de prélaquage, caractérisée en ce que ladite couche de prélaquage est une couche expansée obtenue à partir d'une composition selon la revendication 1.